(57)【要約】      （修正有）【課題】連続鋳造機にて鋳片に横割れが発生するのを防止し、かつ鋳造速度の増速が可能な連続鋳造方法を提供する。【解決手段】連続鋳造機の鋳型２の下端における鋳片１の厚みＤM（mm）と、鋳片１の引抜き方向に沿って鋳型２内の湯面から３ｍ下方の位置における鋳片１の厚みＤV（mm）とが100×（ＤM−ＤV）／ＤM≧５％を満足するように、鋳型２から引抜かれた鋳片１に圧下を加えるとともに、鋳型２の下端と垂直部下端との間で、鋳片１に２次冷却水を吹付けて鋳片１の表面温度を100＋（Ａr1変態点／２）＋（Ａr3変態点／２）（℃）以下で40秒以上保持した後、さらに鋳片１を100＋Ａc3変態点（℃）以上に復熱させる。【選択図】図３
2015205333.tif 000002
【特許請求の範囲】
【請求項１】
連続鋳造機の鋳型の下端における鋳片の厚みＤM（mm）と、該鋳片の引抜き方向に沿って前記鋳型内の湯面から３ｍ下方の位置における前記鋳片の厚みＤV（mm）とが下記の(1)式を満足するように、前記鋳型から引抜かれた前記鋳片に圧下を加えるとともに、前記鋳型の下端と前記湯面から３ｍ下方の位置との間で、前記鋳片に２次冷却水を吹付けて前記鋳片の表面温度を100＋（Ａr1変態点／２）＋（Ａr3変態点／２）（℃）以下で40秒以上保持した後、さらに前記鋳片を100＋Ａc3変態点（℃）以上に復熱させることを特徴とする鋼の連続鋳造方法。
100×（ＤM−ＤV）／ＤM≧５％      ・・・(1)
【請求項２】
垂直曲げ型連続鋳造機の鋳型の下端における鋳片の厚みＤM（mm）に対して、前記垂直曲げ型連続鋳造機の垂直部下端における前記鋳片の厚みが前記ＤMの95％以下となるように前記鋳型から引抜かれた前記鋳片に圧下を加えるとともに、前記鋳型の下端と前記垂直部下端との間で、前記鋳片に２次冷却水を吹付けて前記鋳片の表面温度を100＋（Ａr1変態点／２）＋（Ａr3変態点／２）（℃）以下で40秒以上保持した後、さらに前記鋳片を100＋Ａc3変態点（℃）以上に復熱させることを特徴とする鋼の連続鋳造方法。
【請求項３】
前記鋳片の鋳造速度を1.5ｍ／分以上とすることを特徴とする請求項１または２に記載の連続鋳造方法。
【発明の詳細な説明】
【技術分野】
【０００１】
本発明は、鋳片の横割れの防止に有用な鋼の連続鋳造方法に関するものである。
【背景技術】
【０００２】
溶鋼の連続鋳造機は、鋳型から垂直下方へ鋳片を引抜く垂直型、鋳型から垂直下方へ鋳片を引抜いた後に途中で湾曲させて水平方向へ引抜く垂直曲げ型、鋳型の下端から鋳片を湾曲させて水平方向へ引抜く湾曲型が実用化されている。これらの連続鋳造機は、いずれも屋内に設置されるものであるが、垂直型連続鋳造機は、建屋を大幅に高くしなければならず、しかも鋳造速度に制約が生じるので、垂直曲げ型連続鋳造機あるいは湾曲型連続鋳造機が広く普及している。
【０００３】
図１は、垂直曲げ型連続鋳造機における鋳型と鋳片を模式的に示す断面図である。垂直曲げ型連続鋳造機では、鋳片１は、鋳型２の下方へ引抜かれた後、垂直部から湾曲部へ移行し、さらに水平部に移行する。ここでは垂直曲げ型連続鋳造機にて、鋳片が垂直部から湾曲部へ移行することによって矯正される部位を上部矯正帯と記し、湾曲部から水平部へ移行することによって矯正される部位を下部矯正帯と記す。
【０００４】
つまり上部矯正帯および下部矯正帯では、鋳片１に曲げ応力が作用し、上部矯正帯では鋳片１の下面側に引張り歪が生じ、下部矯正帯では鋳片１の上面側に引張り歪が生じる。その結果、鋳片１の上面側や下面側の表面、とりわけコーナー部に、図２に示すような横割れ３が発生し易くなる。このような鋳片１に発生する横割れ３は、その後の工程で様々な加工（たとえば熱間圧延、冷間圧延等）を施しても消滅せず、加工によって欠陥が顕在化することになって各種鋼材の歩留り低下の原因となる。
【０００５】
また、湾曲型連続鋳造機は、図１中の垂直部が存在しない連続鋳造機であり、鋳型２の下端より下で鋳片の曲率半径が小さくなる部分が上部矯正帯となる。したがって垂直曲げ型連続鋳造機と同様に横割れ３が発生し易く、各種鋼材の歩留り低下を招く。
【０００６】
一方で、近年、高強度鋼材の需要の増加に伴ってNb、Ｖ、Ｂ、Ｎ等を添加した種々の鋼材が開発されている。これらの元素を添加した鋼の鋳片は結晶粒界に析出物が生じ易く、割れ感受性が高いので、連続鋳造機の上部矯正帯や下部矯正帯における横割れの発生を抑制するために、鋳造速度を低減する等の操業上の制約を設けているので、連続鋳造機の生産性の低下を招く。しかも横割れが発生した場合には、鋳片の表面を手入れしなければならず、工程の管理に多大な負荷がかかる。
【０００７】
そこで、連続鋳造機の上部矯正帯や下部矯正帯にて横割れが発生するのを防止する技術が検討されている。
【０００８】
たとえば特許文献１には、鋳型から下方へ引抜かれた鋳片の２次冷却を調整することによって横割れを防止する技術の一例として、鋳型下方の２次冷却帯にて強く冷却し、鋳片の表面温度を一旦Ａr3変態点以下まで冷却し、その後、Ａr3変態点以上の950〜1200℃に復熱させることによって、オーステナイト結晶（以下、γ結晶という）粒界の粗大な析出物を低減して、析出物を粒内に分散する形態とすることにより、横割れを防止する技術が開示されている。
【０００９】
しかし、この技術では、上部矯正帯までの２次冷却帯にて強冷却および復熱を行なうために鋳造速度を減速させる必要があり、連続鋳造機の生産性が低下する。
【００１０】
また、Ａr3変態点〜Ａr1変態点は鋼種によって異なるものの、一般に600〜780℃程度であり、その温度域の鋳片を均一に冷却する必要がある。ところが、２次冷却帯にて鋳片に噴射する冷却水（以下、２次冷却水という）の伝熱挙動は、700℃付近で膜沸騰→遷移沸騰→核沸騰と変化するので、鋳片を均一に冷却するための温度制御が困難である。しかも２次冷却帯では、２次冷却水の重なり量やノズル閉塞、鋳片のスケール付着状況等に応じて冷却特性が著しく変動するので、所定の強冷却と復熱を精度良く行なうことは極めて困難である。
【００１１】
特に垂直曲げ型連続鋳造機では、一般に、鋳型内の湯面（いわゆるメニスカス）から下方３ｍ前後の位置に上部矯正帯を設けるように設計されており、鋳型の下端から上部矯正帯までの垂直部にて強冷却のみならず復熱を行なう観点から、鋳造速度の増速は期待できない。
【００１２】
特許文献２には、鋳片に歪を付与することによって横割れを防止する技術の一例として、鋳型から下方へ引抜かれた鋳片の表層部に、表面温度が700℃付近において所定の歪速度で５％以上の加工歪を付与することによって、炭窒化物の析出核をγ結晶粒内に生成するとともに、Ａr3変態点以下に降温させてからＡc3変態点以上に復熱させることによってγ粒を微細にして、下部矯正帯における横割れの発生を防止する技術が開示されている。炭窒化物がγ結晶粒界に連続的に析出すれば、鋳片が脆化して、下部矯正帯にて横割れを発生させる原因となるが、上記のようにγ結晶粒内に析出させるとともにγ結晶粒を微細にして歪を分散することによって、下部矯正帯での横割れを防止することができる。
【００１３】
しかし、この技術を上部矯正帯での割れ防止に適用するには、特許文献１に記載された方法と同様に、上部矯正帯までの２次冷却帯にて強冷却および復熱を行なうために鋳造速度を減速させる必要があることや、この温度域での２次冷却の制御性に課題があることが問題であった。
【先行技術文献】
【特許文献】
【００１４】
【特許文献１】特許第3239808号公報
【特許文献２】特許第1829043号公報
【発明の概要】
【発明が解決しようとする課題】
【００１５】
本発明は、連続鋳造機にて鋳片に横割れが発生するのを防止し、かつ鋳造速度の増速が可能な連続鋳造方法を提供することを目的とする。
【課題を解決するための手段】
【００１６】
発明者は、連続鋳造機（特に垂直曲げ型あるいは湾曲型の連続鋳造機）における鋳片の矯正に起因する横割れを防止することが可能な連続鋳造方法について検討し、以下のような知見を得た。
【００１７】
垂直曲げ型連続鋳造機では、鋳片が垂直下方へ引抜かれる垂直部（すなわち湯面から下方３ｍの範囲）で、オーステナイト→フェライト→オーステナイトの相変態を発現させてγ結晶を微細化することによって、鋳片の高温延性を改善できる。また、同じく垂直部で鋳片に歪を付与することによって、Ａr3変態点を約100℃高くすることができるので、700℃付近にて２次冷却水の沸騰現象が膜沸騰→遷移沸騰→核沸騰と変化しても、相変態を安定して制御できる。したがって、鋳造速度を増速することも可能である。
【００１８】
湾曲型連続鋳造機では、垂直部は存在せず、鋳型の下端より下で鋳片の曲率半径が小さくなる部分が上部矯正帯となるが、鋳型内の湯面から下方３ｍの範囲で歪を付与して、オーステナイト→フェライト→オーステナイトの相変態を発現させれば、同様の効果が得られる。ここで、湯面から下方３ｍの範囲は、湾曲した鋳片に沿った方向（すなわち引抜き方向）の距離である。
【００１９】
また、鋳片に付与する歪は５％以上必要であるが、鋳片の高温延性を改善することによって、割れの発生を防止できる。しかも湯面から下方３ｍの範囲では、鋳片の凝固部（いわゆる凝固シェル）の厚みが50mm程度と薄いので、鋳片の短辺方向に圧下して、矯正時に割れの発生し易い鋳片のコーナー部に歪を付与することは容易である。
【００２０】
本発明は、このような知見に基づいてなされたものである。
【００２１】
すなわち本発明は、連続鋳造機の鋳型の下端における鋳片の厚みＤM（mm）と、鋳片の引抜き方向に沿って鋳型内の湯面から３ｍ下方の位置における鋳片の厚みＤV（mm）とが下記の(1)式を満足するように、鋳型から引抜かれた鋳片に圧下を加えるとともに、鋳型の下端と鋳型内の湯面から３ｍ下方の位置との間で、鋳片に２次冷却水を吹付けて鋳片の表面温度を100＋（Ａr1変態点／２）＋（Ａr3変態点／２）（℃）以下で40秒以上保持した後、さらに鋳片を100＋Ａc3変態点（℃）以上に復熱させる鋼の連続鋳造方法である。
100×（ＤM−ＤV）／ＤM≧５％      ・・・(1)
また、本発明は、垂直曲げ型連続鋳造機の鋳型の下端における鋳片の厚みＤM（mm）に対して、垂直曲げ型連続鋳造機の垂直部下端における鋳片の厚みがＤMの95％以下となるように鋳型から引抜かれた鋳片に圧下を加えるとともに、鋳型の下端と垂直部下端との間で、鋳片に２次冷却水を吹付けて鋳片の表面温度を100＋（Ａr1変態点／２）＋（Ａr3変態点／２）（℃）以下で40秒以上保持した後、さらに鋳片を100＋Ａc3変態点（℃）以上に復熱させる鋼の連続鋳造方法である。
【００２２】
なお復熱は、２次冷却水の吹付けを軽減あるいは停止することによって可能である。
【００２３】
本発明では、鋳片の鋳造速度を1.5ｍ／分以上として連続鋳造を行なうことが可能である。
【００２４】
ここで規定する鋳片の表面温度は、連続鋳造の操業中に測定したり、伝熱計算によって求められる表面温度であって、特に矯正時に割れが発生し易い、長辺面のコーナー部近傍50mmまでの範囲の温度である。
【発明の効果】
【００２５】
本発明によれば、連続鋳造機にて鋳片に横割れが発生するのを防止し、かつ鋳造速度を増速することができる。そして、連続鋳造機の省エネルギーおよび生産性向上、手入れ工程の省略が可能となり、鋳片の製造コスト削減を図ることができるので、産業上格段の効果を奏する。
【図面の簡単な説明】
【００２６】
【図１】垂直曲げ型連続鋳造機における鋳型と鋳片を模式的に示す断面図である。
【図２】鋳片の横割れの例を模式的に示す斜視図である。
【図３】図１に示す垂直曲げ型連続鋳造機の垂直部における圧下と冷却の例を模式的に示す断面図である。
【図４】強冷却における保持時間と微細γ組織の厚みとの関係を示すグラフである。
【発明を実施するための形態】
【００２７】
連続鋳造機の例として、図１に示す垂直曲げ型連続鋳造機の垂直部における圧下と冷却について、図３を参照して説明する。図３は、図１中の垂直部に配設される圧下ロール４、サポートロール５、強冷却ノズル６、弱冷却ノズル７の配置の例を模式的に示す、鋳片の長辺面に垂直な断面図である。
【００２８】
まず、圧下ロール４による鋳片１の圧下について説明する。
【００２９】
圧下ロール４を鋳型２内の湯面８から下方３ｍまでに配設して、鋳片１を圧下する。鋳型２の下端における鋳片１の厚みをＤM（mm）、鋳型内の湯面から３ｍ下方における鋳片１の厚みをＤV（mm）として、下記の(1)式を満足するように、圧下ロール４で鋳片１に圧下を加える。
【００３０】
なお、(1)式中の圧下率（％）は、圧下率（％）＝100×（ＤM−ＤV）／ＤMで算出される値である。
圧下率≧５％      ・・・(1)
垂直曲げ型連続鋳造機では、上記の鋳型内の湯面から３ｍ下方の位置は、垂直部の下端近くとなることが一般的である。垂直曲げ型連続鋳造機では、垂直部下端における鋳片の厚みが上記のＤMの95％以下となるように圧下を加えてもよい。
【００３１】
圧下率が５％未満では、炭窒化物の析出核をγ結晶粒内に生成し、さらに炭窒化物を成長させる効果が得られない。また、歪の付与によりオーステナイト→フェライトの変態温度を上昇させる効果が不十分となって、次に述べる鋳片の表面温度の制御を行なっても、十分にγ結晶を微細化して横割れを防止する効果が得られない場合がある。一方、圧下率が20％を超えると、鋳片１に割れが発生し易く、ひいては未凝固の溶鋼1bが流出するおそれがあり、鋳片の内部割れの発生も顕著となる。したがって、圧下率は５〜20％の範囲内が好ましい。
【００３２】
このようにして、垂直部にて鋳片１に歪を付与することによって、炭窒化物をγ結晶粒内に析出させかつ成長させて、上部矯正帯や下部矯正帯における鋳片１の横割れを防止する。また、歪の付与によってオーステナイト→フェライトの変態温度を上昇させることにより、鋳片の引抜速度が1.5ｍ／分以上の高速鋳造速度条件においても、後述する鋳片の表面温度の制御によって、γ結晶を微細化して横割れを防止する効果が安定して得られる。
【００３３】
図３には４対（合計８個）の圧下ロール４を配設する例を示したが、本発明では圧下ロール４の個数は特に限定しない。圧下率が上記の範囲を満足するように、鋳片１の寸法等に応じて適宜配設すれば良い。
【００３４】
所定の圧下を加えた後は、サポートロール５で鋳片１を支持しつつ下方へ引抜く。このサポートロール５は圧下を加えるものではないので、鋳片１厚みは変化しない。
【００３５】
次に、強冷却ノズル６と弱冷却ノズル７による鋳片１の冷却について説明する。なお、ここで説明する鋳片の温度は、連続鋳造の操業中に測定が可能な鋳片表面の温度である。
【００３６】
鋳型２内の湯面８から下方３ｍまでに強冷却ノズル６と弱冷却ノズル７を配設して、鋳片１を冷却した後、復熱する。垂直曲げ型連続鋳造機では、上記の鋳型内の湯面から３ｍ下方の位置は、垂直部の下端近くとなることが一般的であり、鋳型の下端から垂直部の下端までの範囲に強冷却ノズル６と弱冷却ノズル７を配設して、鋳片１を冷却した後、復熱するようにしてもよい。
【００３７】
上記の圧下による歪の付与と並行して、鋳型２から下方へ引抜かれた鋳片１に強冷却ノズル６から２次冷却水を吹付けて、鋳片１を100＋（Ａr1変態点／２）＋（Ａr3変態点／２）（℃）以下に冷却して40秒以上保持することによって、歪の付与によって相変態温度が上昇することから、オーステナイト→フェライトの相変態が効果的に進行する。
【００３８】
鋳片１の表面温度が100＋（Ａr1変態点／２）＋（Ａr3変態点／２）（℃）を超える状態で強冷却を終了すると、オーステナイト→フェライトの相変態が困難になる。ここで相変態はフェライト分率を100％とする必要はなく、フェライト分率が50％以上であれば、後述する逆変態によって鋳片の高温延性を改善する効果が得られる。一方、鋳片１の表面温度を（Ａr1変態点／２）＋（Ａr3変態点／２）未満まで冷却するためには、鋳片１を引抜く速度（すなわち鋳造速度）を著しく減速しなければならないので、生産性の低下を招く。したがって、強冷却における鋳片１の表面温度は（Ａr1変態点／２）＋（Ａr3変態点／２）〜100＋（Ａr1変態点／２）＋（Ａr3変態点／２）（℃）の範囲内が好ましく、より好ましくは、Ａr3変態点超え〜（Ａr1変態点／２）＋（Ａr3変態点／２）の範囲内とする。ここで、Ａr3変態点およびＡr1変態点は、鋼成分および冷却速度によって異なり、正確には鋼成分毎に、フォーマスタ試験機等によって、連続鋳造機での鋳片表面の冷却速度に相当する10℃／秒程度の冷却速度において、オーステナイト→フェライト相変態による膨張の開始時点および終了時点の温度として測定されるが、鋼成分を変数とした計算式を測定結果に基づいて作成し、この計算結果で代用することもできる。
【００３９】
また、鋳片１の表面温度を上記の範囲に保持する時間が40秒未満では、オーステナイト→フェライトの相変態が困難になる。つまり、図４に示すように、40秒以上保持すれば、後述する逆変態によって鋳片１の表層２mmの深さまでγ結晶を微細化することが可能となり、高温延性を改善する効果が得られる。鋳片１の表層２mmの深さまでγ結晶を微細化すれば、横割れを防止できる。一方、80秒を超えて保持するためには、鋳造速度を著しく減速しなければならないので、生産性の低下を招く。したがって、鋳片１の温度を上記の範囲に保持する時間は40〜80秒の範囲内が好ましい。
【００４０】
そして、強冷却を行なった後に、弱冷却ノズル７から２次冷却水を吹付けて、鋳片１を100＋Ａc3変態点（℃）以上に復熱させて、フェライト→オーステナイトの逆変態を発現させる。弱冷却ノズル７から吹付ける２次冷却水の水量は、強冷却ノズル６からの２次冷却水よりも少ないので、凝固シェル1a内の溶鋼1bによって復熱させることが可能である。あるいは、弱冷却ノズル７からの２次冷却水の吹付けを停止しても良い。
【００４１】
復熱による鋳片１の表面温度が100＋Ａc3変態点（℃）未満では、フェライト→オーステナイトの逆変態が困難になる。一方、鋳片の表面温度が1200℃を超えると、凝固シェルの強度が低下してサポートロール間でのバルジングによる歪が増大し、鋳片の内部割れの発生が顕著となる。したがって、復熱による鋳片１の温度は100＋Ａc3変態点〜1200（℃）の範囲内が好ましい。ここで、Ａc3変態点は、正確には鋼成分毎に、フォーマスタ試験機等によって、フェライト→オーステナイト相変態による収縮の終了時点の温度として測定されるが、鋼成分を変数とした計算式を測定結果に基づいて作成し、この計算結果で代用することもできる。
【００４２】
このようにして、垂直部にてオーステナイト→フェライト→オーステナイトの相変態を発現させてγ結晶を微細化することによって、鋳片の高温延性を改善する。その結果、上部矯正帯や下部矯正帯における鋳片１の横割れを防止することができる。
【００４３】
図３には、鋳片の長辺面に垂直なある断面図において、４対（合計８個）の強冷却ノズル６と３対（合計６個）の弱冷却ノズル７を配設する例を示したが、本発明では強冷却ノズル６と弱冷却ノズル７の個数は特に限定しない。鋳片１の温度が上記の範囲を満足するように、鋳片１の寸法等に応じて適宜配設すれば良い。
【００４４】
本発明を適用すれば、鋳造速度1.5ｍ／分以上で連続鋳造を行なうことができる。ただし鋳造速度が3.0ｍ／分を超えると、上記の相変態が困難になる。したがって、鋳造速度は1.5〜3.0ｍ／分の範囲内が好ましい。
【００４５】
以上に垂直曲げ型連続鋳造機にて本発明を適用して連続鋳造を行なう例について説明したが、湾曲型連続鋳造機では、鋳型内の湯面から下方３ｍの範囲でオーステナイト→フェライト→オーステナイトの相変態を発現させ、かつ歪を付与すれば、同様の効果が得られる。ここで、湯面から下方３ｍの範囲は、湾曲した鋳片に沿った方向（すなわち引抜き方向）の距離である。
【００４６】
垂直型連続鋳造機は、上部矯正帯と下部矯正帯が存在しないが、割れ感受性の高い鋼種に本発明を適用して連続鋳造を行なうと、鋳片の割れを防止することができる。
【実施例】
【００４７】
図１に示すような垂直曲げ型連続鋳造機（垂直部長さ：鋳型下端から2.5ｍ、湾曲部半径：９ｍ）で溶鋼の連続鋳造を行なった。ここで、垂直部下端（すなわち上部矯正帯上端）は鋳型２内の湯面８から３ｍ下方に位置する。溶鋼の成分は表１に示す通りである。
【００４８】
【表１】
2015205333.tif 000003
【００４９】
そして図３に示すように、湯面８から0.7〜1.6ｍの範囲（すなわち垂直部内）に４対の圧下ロール４を設置して、対向する各組の圧下ロール毎に４mmずつ（合計16mm）の圧下を加えた。鋳型２の下端における鋳片１の厚みＤM＝260mmであるから、湯面８から３ｍ下方（すなわち垂直部下端）における鋳片１の厚みＤV＝244mmとなり、圧下率＝100×（ＤM−ＤV）／ＤMは6.15％である。
【００５０】
垂直部では２次冷却水を鋳片１に吹付けて２次冷却を行なった。その際、湯面８から下方0.9〜1.8ｍの範囲で強冷却（水量密度500 liter／分／ｍ2）を行なって、100＋（Ａr1変態点／２）＋（Ａr3変態点／２）（℃）以下まで冷却し、その後に、湯面８から下方2.0〜3.0ｍの範囲で弱冷却（水量密度50 liter／分／ｍ2）を行なうことによって、表２に示す保持時間の間100＋（Ａr1変態点／２）＋（Ａr3変態点／２）（℃）以下に保持した後に、100＋Ａc3変態点（℃）以上に復熱させた。鋳造速度は表２に示す通りである。これを発明例（表２中のNo.１〜５）とする。
【００５１】
一方、比較例（表２中のNo.６〜15）として、垂直部で鋳片の圧下を加えず、鋳型２の下端における鋳片１の厚みＤM＝260mmを維持して連続鋳造を行なった。なお、湯面８から下方0.9〜1.8ｍの範囲で強冷却を行ない、湯面８から下方2.0〜3.0ｍの範囲で弱冷却を行なった。鋳造速度、強冷却における水量密度と保持時間、弱冷却における水量密度は表２に示す通りである。
【００５２】
No.６〜10の比較例は、強冷却範囲の水量密度をNo.１〜５の発明例よりも増大させて、更に強冷却を図った例であり、No.11〜15の比較例は、強冷却および復熱の２次冷却（水量密度）パターンから、通常の平準化した２次冷却パターンに変更した例である。
【００５３】
【表２】
2015205333.tif 000004
【００５４】
得られた鋳片の表面を観察して、横割れの発生状況を調査した。その結果を表２に示す。なお表２では、横割れが認められなかったものを○、横割れが鋳片の引抜き方向１ｍあたり２個以下のものを△、横割れが鋳片の引抜き方向１ｍあたり３個以上のものを×として示す。
【００５５】
表２から明らかなように、発明例では横割れは皆無であったが、比較例では横割れが発生した。垂直部で鋳片に圧下を加えずに強冷却および復熱の２次冷却パターンとしたNo.６〜10の比較例では、通常の平準化した２次冷却パターンのNo.11〜15の比較例と比べて、鋳造速度が低い場合には、横割れの低減効果が見られたが、鋳造速度が1.6ｍ／分以上では、顕著な効果は得られなかった。これに対して、垂直部で鋳片に圧下を加えたNo.１〜５の発明例では、100＋（Ａr1変態点／２）＋（Ａr3変態点／２）（℃）以下の保持時間は、同じ鋳造速度のNo.６〜10の比較例に対して短いにも関わらず、顕著な横割れ防止効果が確認された。
【符号の説明】
【００５６】
１  鋳片
1a  凝固シェル
1b  溶鋼
２  鋳型
３  横割れ
４  圧下ロール
５  サポートロール
６  強冷却ノズル
７  弱冷却ノズル
８  湯面
【図１】
2015205333.tif 000005
【図２】
2015205333.tif 000006
【図３】
2015205333.tif 000007
【図４】
2015205333.tif 000008